표 7 에 나타내 는 합금 성분 의 원소 를 함유 하 고 , 잔부 가 Cu 와 불 가피 불순물 로 이루어지 는 합금 을 고주파 용해로 에 의해 용해 하 고 , 이것 을 주조 하 여 주괴 ( w 　 100 mm×l 　 200 mm×t 　 40 mm ) 를 얻 었 다 . 그 후 에 , 700 ℃~ 1020 ℃ 에서 10 분 ~ 10 시간 균질 화 열처리 한 후 에 , 800 ℃~ 1000 ℃ 의 가공 온도 의 제 1 종 의 고온 압연 ( 가공 률 20 ~ 90 %) 후 에 , 냉각 속도 5 ~ 100 ℃/ 초로 수 냉하 여 실온 까지 급 냉하 고 , 그 후 에 650 ℃ 로 재 가열 하 여 450 ℃~ 650 ℃ 의 가공 온도 로 제 2 종 의 고온 압연 을 했 다 . 제 2 종 의 고온 압연 의 형상 비 , 변형 속도 , 합계 가공 률 의 조건 은 , 표 8 에 기재 했 다 . 또한 , 형상 비나 변형 속도 의 산출 에 필요 한 각 패스 후 의 판 두께 는 , 실측치 가 아니 고 , 롤 간격 의 값 을 이용 했 다 .